(57)【要約】【課題】液体に分散する複数種の微粒子（微細固形物）等を分別回収することが可能な生産効率のよい分離カラムを提供する。【解決手段】筒状のカラム本体１と、カラム本体１内に無機材料粒子が高密度で充填されて形成された充填層とを備える分離カラム１００。好ましくは、カラム本体１内に無機材料粒子が充填されて形成された複数の充填層１１ａ，１１ｂを備え、複数の充填層１１ａ，１１ｂのそれぞれに充填される無機材料粒子の平均粒子径が、下流側に位置する充填層１１ｂに充填される無機材料粒子ほど小さいものである分離カラム１００。【選択図】図１
2008212889.tif 000002
【特許請求の範囲】
【請求項１】
筒状のカラム本体と、前記カラム本体内に無機材料粒子が高密度で充填されて形成された充填層とを備える分離カラム。
【請求項２】
前記カラム本体内に無機材料粒子が充填されて形成された複数の充填層を備え、
前記複数の充填層のそれぞれに充填される無機材料粒子の平均粒子径が、下流側に位置する充填層に充填される無機材料粒子ほど小さいものである請求項１に記載の分離カラム。
【請求項３】
前記無機材料粒子がアルミナ粒子である請求項１又は２に記載の分離カラム。
【請求項４】
前記無機材料粒子の平均粒子径が、０．１〜７０μｍの範囲である請求項１〜３のいずれかに記載の分離カラム。
【請求項５】
隣接する前記充填層の間に、セラミック多孔質板が配置されている請求項２〜４のいずれかに記載の分離カラム。
【請求項６】
前記充填層を２つ備え、一の充填層が平均粒子径１５μｍ超、７０μｍ以下の無機材料粒子による充填層であり、他の充填層が平均粒子径０．１〜１５μｍの無機材料粒子による充填層である請求項２〜５のいずれかに記載の分離カラム。
【請求項７】
前記充填層の無機材料粒子の充填密度が、６０〜７５体積％である請求項１〜６のいずれかに記載の分離カラム。
【発明の詳細な説明】
【技術分野】
【０００１】
本発明は、分離カラムに関し、更に詳しくは、液体に分散する複数種の微粒子（微細固形物）等を回収することが可能な、簡易な構造の分離カラムに関する。
【背景技術】
【０００２】
従来、水の浄化等、液体に分散する微細な固形物を分離する場合に、無機分離膜が用いられている。無機分離膜は、その用途によって膜に形成される細孔の孔径（細孔径）が異なるが、細孔径が数μｍ又はそれ以下の場合には、通常、無機材料膜を複数層に積層して複層構造とした無機分離膜として使用されている（例えば、特許文献１参照）。このような、複層構造の無機分離膜は、製造工程が複雑で、その中でも焼成回数が多く、生産効率が必ずしも良好なものではなく、製造コストも高いものであった。さらに、分離対象が複数ある場合には、多段式の濾過方法が採用されるため、処理設備が複雑になっていた。
【特許文献１】特開平１−２９９６０７号公報
【特許文献２】特開平８−３１９９９８号公報
【発明の開示】
【発明が解決しようとする課題】
【０００３】
また、流体中の化学物質等を除去するため、活性炭等の粒子状フィルタ材料を収容したフィルタが用いられている（例えば、特許文献２参照）。このようなフィルタでは、活性炭等に吸着される物質の除去は可能であるが、吸着されない物質の分離を行うことは困難であった。
【０００４】
本発明は、上述の問題に鑑みてなされたものであり、液体に分散する複数種の微粒子（微細固形物）等を回収することが可能な、簡易な構造の分離カラムを提供することを特徴とする。
【課題を解決するための手段】
【０００５】
上記課題を達成するため、本発明によって以下の分離カラムが提供される。
【０００６】
［１］  筒状のカラム本体と、前記カラム本体内に無機材料粒子が高密度で充填されて形成された充填層とを備える分離カラム。
【０００７】
［２］  前記カラム本体内に無機材料粒子が充填されて形成された複数の充填層を備え、前記複数の充填層のそれぞれに充填される無機材料粒子の平均粒子径が、下流側に位置する充填層に充填される無機材料粒子ほど小さいものである［１］に記載の分離カラム。
【０００８】
［３］  前記無機材料粒子がアルミナ粒子である［１］又は［２］に記載の分離カラム。
【０００９】
［４］  前記無機材料粒子の平均粒子径が、０．１〜７０μｍの範囲である［１］〜［３］のいずれかに記載の分離カラム。
【００１０】
［５］  隣接する前記充填層の間に、セラミック多孔質板が配置されている［２］〜［４］のいずれかに記載の分離カラム。
【００１１】
［６］  前記充填層を２つ備え、一の充填層が平均粒子径１５μｍ超、７０μｍ以下の無機材料粒子による充填層であり、他の充填層が平均粒子径０．１〜１０μｍの無機材料粒子による充填層である［２］〜［５］のいずれかに記載の分離カラム。
【００１２】
［７］  前記充填層の無機材料粒子の充填密度が、６０〜７５体積％である［１］〜［６］のいずれかに記載の分離カラム。
【発明の効果】
【００１３】
本発明の分離カラムによれば、カラム本体内に無機材料粒子が高密度で充填されて形成された充填層を備えるため、処理原液中の微細粒子（微細固形物）を捕集し、処理原液から分離することができる。更に、分離カラムが、複数の充填層を備え、下流側に位置する充填層ほど、充填される無機材料粒子の平均粒子径が小さいものである場合には、各充填層毎に異なる大きさの微細粒子（微細固形物）を捕集することができ、液体に分散する複数種類の微細粒子を分別して回収することが可能となる。
【発明を実施するための最良の形態】
【００１４】
以下、本発明を実施するための最良の形態を具体的に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００１５】
図１に示すように、本発明の分離カラムの一の実施形態は、筒状のカラム本体１と、カラム本体１内に無機材料粒子が高密度に充填されて形成された複数の充填層１１ａ，１１ｂとを備えるものであり、複数の充填層１１ａ，１１ｂのそれぞれに充填される無機材料粒子の平均粒子径が、下流側に位置する充填層１１ｂに充填される無機材料粒子ほど小さいものである。ここで、無機材料粒子を高密度で充填するというときは、充填層の無機材料粒子の充填密度が、６０体積％以上であることをいう。また、「下流側」というときは、処理原液を分離カラムに流すときに処理された液体が流出する側のことをいう。カラム本体１は、円筒状のカラム外筒２とカラム外筒２の両端部に被せるように配設されたカラム蓋３，３を備えるものである。カラム蓋３，３には、液体が流通することができる流入側流通孔３ａと流出側流通孔３ｂとがそれぞれ形成されている。図１に示す流入方向ｄは、処理原液の流入方向を示す。また、隣接する充填層１１ａと充填層１１ｂとの間にセラミック多孔質板４（４ｂ）が配設されており、更に、充填層１１ａの処理原液の流入側の端部にセラミック多孔質板４（４ｃ）が配設されており、充填層１１ｂの処理された液体の流出側の端部にセラミック多孔質板４（４ａ）が配設されている。本実施形態の分離カラム１００は、充填層を２つ備えるものであるが、充填層を３つ以上備えてもよい。２層以上の充填層を備えることにより、処理原液中の２種以上の微細粒子をそれぞれ分別して回収することが可能となる。尚、無機材料粒子の平均粒子径は、光散乱式の粒子径測定の方法で測定した値である。本発明の分離カラムは、上述のように、２種以上の平均細孔径の無機材料粒子により形成された、２層以上の充填層を備えることが好ましいが、１種類の平均細孔径の無機材料粒子により形成された１層の充填層をカラム本体内に備えるものであってもよい。ここで、図１は、本発明の分離カラムの一の実施の形態を模式的に示す、中心軸に直交する平面で切断した断面図である。
【００１６】
このように、充填層１１ａに充填される無機材料粒子と充填層１１ｂに充填される無機材料粒子とが異なる平均粒子径であることより、充填層１１ａで捕集される処理原液中の微細粒子と充填層１１ｂで捕集される処理原液中の微細粒子とを分別回収することができる。また、充填層を３つ以上備えれば、処理原液中の３種類以上の微細粒子を捕集することが可能になる。また、無機材料粒子の製造は、複数層の無機分離膜の製造と比較すると、その焼成回数が少ないため、１層の充填層を備える場合であっても、２層以上の充填層を備える場合であっても、分離カラムの生産効率に優れたものとなる。
【００１７】
（充填層）
充填層は複数の無機材料粒子をカラム本体に高密度に充填して形成されたものである。無機分離膜を形成するのではなく、無機材料粒子を使用できるため、生産効率のよい分離カラムとなる。処理原液は、無機材料粒子間の隙間を通って充填層を透過し、その隙間を通過できない大きな粒径の微細粒子が充填層内に捕集されるため、無機材料粒子間の隙間が、無機分離膜の細孔の役割を果たすことになる。従って、各充填層において、無機材料粒子は流動することなく、一定の位置に固定されていることが好ましい。それにより、一定の無機材料粒子間の隙間を維持することができ、処理原液中の所定の微細粒子を捕集し易くなる。そのために、無機材料粒子の充填は、高密度にされていることが必要である。高密度にすることにより、充填した無機材料粒子の平均粒子径に対応する一定の大きさの隙間が無機材料粒子間に常に形成され、目的とする微細粒子の捕集が可能になる。無機材料粒子が高密度に充填されていないと、一定の大きさの隙間が形成されずに大きな隙間や小さな隙間が不規則に存在し、また、無機材料粒子が一定の位置に固定されず、処理原液の流動に伴い無機材料粒子も流動し易くなるという問題が生じ、目的とする微細粒子の捕集ができなくなる。
【００１８】
本実施形態の分離カラムにおいては、充填層の無機材料粒子の充填密度は、６０体積％以上であり、６０〜７５体積％であることが好ましく、６３〜７５体積％であることが更に好ましく、７０〜７５体積％であることが特に好ましい。６０体積％より小さいと、無機材料粒子間の隙間が大きくなりすぎるため、分離カラムとしての役割を果たし難くなる。６３体積％より小さいと、無機材料粒子間の隙間が大きくなるため、処理原液中の微細粒子が通過し易くなることにより微細粒子を捕集し難くなることがあり、７５体積％より大きいと、無機材料粒子間の隙間が小さくなるため、処理原液中の微細粒子が通過し難くなることにより目詰まり等が生じ易くなることがある。
【００１９】
各充填層の処理原液の流通方向における長さは、特に限定されないが、５〜５０ｍｍが好ましく、１０〜３０ｍｍが更に好ましい。また、各充填層の処理原液の流通方向に直交する断面の面積は、処理原液の処理量によって適宜選択することができるが、例えば、１００〜２００００ｍｍ２が好ましく、３００〜８００ｍｍ２が更に好ましい。処理原液の処理速度は、処理原液中の微細粒子が充填層において捕集できれば特に限定されないが、例えば、０．００１〜０．０２ｍ／分が好ましく、０．００２〜０．００５ｍ／分が更に好ましい。
【００２０】
充填層で捕集した微細粒子を回収するときには、カラム本体から充填層毎に無機材料粒子を分けて取り出し、取り出した無機材料粒子を洗浄等することにより各充填層で捕集された微細粒子を分別回収することができる。
【００２１】
本実施形態の分離カラムにおいては、無機材料粒子を充填した充填層の上流側又は下流側に活性炭、モレキュラーシーブ等を充填した層を更に備えて、吸着による捕集を行うようにしてもよい。
【００２２】
（無機材料粒子）
本実施形態の分離カラムにおいては、無機材料粒子の材質としては、特に限定されるものではないが、アルミナ粒子、ジルコニア粒子等を挙げることができる。これらの中でも、耐蝕性の観点より、アルミナ粒子が好ましい。各充填層に充填される無機材料粒子の平均粒子径は、０．１〜７０μｍの範囲であることが好ましく、この範囲の中で、処理原液から捕集しようとする微細粒子の粒子径によって適宜選択することが好ましい。例えば、微細粒子の平均粒子径の３〜１０倍の平均粒子径の無機材料粒子を用いることが好ましく、５〜７倍の平均粒子径の無機材料粒子を用いることが更に好ましい。捕集しようとする微細粒子の種類に合わせて上記方法により無機材料粒子の平均粒子径を決定し、平均粒子径の大きいものから順に、カラム本体の流入側から下流側に向かって並ぶように各充填層を形成することが好ましい。例えば、充填層を２つ備える場合、一の充填層（流入側の充填層）が平均粒子径１５μｍ超、７０μｍ以下の無機材料粒子による充填層であり、他の充填層（下流側の充填層）が平均粒子径０．１〜１５μｍの無機材料粒子による充填層であることが好ましく、一の充填層（流入側の充填層）が平均粒子径１５μｍ超、３０μｍ以下の無機材料粒子による充填層であり、他の充填層（下流側の充填層）が平均粒子径０．１〜５μｍの無機材料粒子による充填層であることが更に好ましい。ここで、「平均粒子径１５μｍ超、７０μｍ以下」というときは、「平均粒子径が、１５μｍより大きく、且つ、７０μｍ以下の範囲である」ことを示す。更に具体的には、平均粒子径５μｍの微細粒子１（酵母等）と、平均粒子径１．９μｍの微細粒子２とを含む処理原液を分離する場合には、図１における充填層１１ａに充填する無機材料粒子の平均粒子径を２５〜３５μｍとし、充填層１１ｂに充填する無機材料粒子の平均粒子径を１０〜１５μｍとすることが好ましい。この様な範囲とすることにより、無機材料粒子間の隙間により所望の微細粒子を捕集し、水や他の微細粒子等を通過させることが可能となる。
【００２３】
無機材料粒子の粒子径は、捕集する微細粒子の粒子径に合わせて無機材料粒子間の隙間を一定の大きさにするために、その分布が狭いことが好ましい。粒子径分布を狭くすることにより、無機材料粒子間の隙間の大きさのバラツキを小さくすることができ、特定の粒子径の微細粒子を効率的に捕集することがより容易になる。無機材料粒子の粒子径分布は、平均粒子径の０．１倍〜１０倍が好ましく、平均粒子径の０．５倍〜５倍が更に好ましい。無機材料粒子の粒子径分布は、光散乱式の粒子径分布測定の方法で測定した値である。
【００２４】
（カラム本体）
カラム本体１を構成するカラム外筒２の形状としては、筒状であれば特に限定されず、円筒形、底面の形状が四角形等の多角形の筒形状、底面の形状が楕円形の筒形状、底面の形状がその他不定形の筒形状等を挙げることができる。カラム外筒２の材質としては、特に限定されず、ステンレススチール、強化ガラス、セラミック等を挙げることができる。カラム外筒２の大きさは、特に限定されるものではなく、上記充填層の大きさ（流通方向長さ、断面積）に合わせて適宜決定することができる。カラム本体に処理原液及び処理後の液体の流通孔を形成してもよい。
【００２５】
図１に示すカラム蓋３，３は、いずれもカラム外筒２の端部を塞ぐ大きさの円板である。カラム蓋３の形状は、カラム外筒２の形状に合わせて適宜決定することができる。処理原液が流入する側の端部に被せるカラム蓋３には、流入側流通孔３ａが形成され、処理後の液体が流出する側の端部に被せるカラム蓋３には、流出側流通孔３ｂが形成されていることが好ましい。流入側流通孔３ａ及び流出側流通孔３ｂが形成される位置は特に限定されない。また、流入側流通孔３ａ及び流出側流通孔３ｂの大きさは、処理原液の流量によって適宜決定することができる。カラム蓋３，３は、少なくとも一方が開閉可能、又は着脱可能であることが好ましい。それにより、カラム本体１内に無機材料粒子を充填したり、充填された無機材料粒子を取り出したりする操作が容易になる。
【００２６】
（セラミック多孔質板）
本発明の分離カラムにおいては、隣接する充填層の間にセラミック多孔質板が配置されていることが好ましく、更に、複数の充填層全体における、処理原液の流入側の端部と、処理された液体の流出側の端部にセラミック多孔質板が配置されていることが好ましい。隣接する充填層の間に配置されるセラミック多孔質板により、各充填層に充填される無機材料粒子が混ざり合うことを防止でき、また、充填層全体における両端部に配置されるセラミック多孔質板により、無機材料粒子が流動することを防止することができる。また、これら複数のセラミック多孔質板により充填層が固定されることにより、充填層を構成する無機材料粒子がカラム本体内で流動等することなく、無機材料粒子を一定の位置に固定することができる。尚、充填層が１層の場合は、充填層の、処理原液の流入側の端部と、処理された液体の流出側の端部にセラミック多孔質板が配置されていることが好ましい。
【００２７】
セラミック多孔質板の平均細孔径は、充填層全体における上流側端部に配置されているものを除いて、そのセラミック多孔質板の上流側に隣接する充填層を構成する無機材料粒子の平均粒子径に合わせて適宜決定することができる。また、充填層全体における上流側端部に配置されているセラミック多孔質板の平均細孔径は、その下流側に隣接する充填層を構成する無機材料粒子の平均粒子径に合わせて適宜決定することができる。すなわち、セラミック多孔質板の平均細孔径は、隣接する充填層を構成する無機材料粒子がセラミック多孔質板の細孔を通過して移動することのない大きさとすることが好ましい。例えば、セラミック多孔質板の平均細孔径は、上流側（上流側端部のセラミック多孔質板の場合は下流側）に隣接する充填層を構成する無機材料粒子の平均粒子径の、０．０１〜０．１５倍であることが好ましく、０．０５〜０．１倍であることが更に好ましい。０．０１倍より小さいと処理原液（処理中、処理後の液体を含む）を流すときの抵抗が大きくなることがあり、０．１５倍より大きいと無機材料粒子がセラミック多孔質板の細孔を通過して移動することがある。尚、セラミック多孔質板の平均細孔径は、水銀ポロシメータによる水銀圧入の方法で測定した値である。尚、充填層が１層の場合は、充填層の、処理原液の流入側の端部と、処理された液体の流出側の端部に配置されたセラミック多孔質板について、上記条件であることが好ましい。
【００２８】
セラミック多孔質板の厚さは、特に限定されないが、１〜５ｍｍが好ましく、１〜３ｍｍが更に好ましい。１ｍｍより薄いと、無機材料粒子が細孔を通って移動することがあり、５ｍｍより厚いと、処理原液が流れるときの圧力損失が大きくなることがあり、また、無駄にスペースを使うことがある。
【００２９】
セラミック多孔質板の材質としては、セラミックであれば特に限定されるものではなく、例えば、アルミナ（Ａｌ２Ｏ３）、チタニア（ＴｉＯ２）、ムライト（Ａｌ２Ｏ３・ＳｉＯ２）、ジルコニア（ＺｒＯ２）等を挙げることができる。
【００３０】
セラミック多孔質板とカラム外筒との間の液密性はパッキンにより保持することが好ましい。これにより、処理原液（処理中、処理後の液体を含む）をセラミック多孔質板の細孔のみを通過させることができ、セラミック多孔質板とカラム外筒との隙間から通過することを防止することができる。また、セラミック多孔質板とカラム外筒とが接触してセラミック多孔質板が破損等しないように、セラミック多孔質板の外周にＯ−リングを配設した状態で、カラム外筒内に配置してもよい。
【００３１】
（分離カラムの製造方法）
無機材料粒子の製造は、まず、所定の市販されている無機材料原料粉体を篩にかけて所定の粒子径分布と平均粒子径の無機材料粒子を得る。
【００３２】
カラム外筒は、所定の原料を筒状に成形することにより作製できる。また、カラム蓋は、所定の原料を、カラム外筒の両端部に被せることができる形状に成形することにより作製できる。このとき、カラム蓋には、流入側又は流出側の流通孔を形成することが好ましいが、カラム外筒に流通孔を形成してもよい。
【００３３】
セラミック多孔質板の製造は、まず、所定の無機材料原料、と成形用有機バインダーを混合した坏土を作製する。得られた坏土を所定形状の板状に成形し、成形体を焼成してセラミック多孔質板とする。セラミック多孔質板の製造において、平均細孔径の調節は、増孔剤を調整することによって行うことができる。
【００３４】
得られた、無機材料粒子、カラム外筒、カラム蓋、及びセラミック多孔質板を、所定のパッキン及びＯ−リングを用いて組み立てることにより分離カラムとすることができる。
【実施例】
【００３５】
以下、本発明を実施例によって更に具体的に説明するが、本発明はこれらの実施例によって何ら限定されるものではない。
【００３６】
（実施例１）
以下の方法により、分離カラムを作製した。
【００３７】
（無機材料粒子）
無機材料粒子として、平均粒子径２μｍ、粒子径分布０．５〜５μｍのアルミナ粒子ａ(無機材料粒子ａ)と、平均粒子径０．６μｍ、粒子径分布０．１〜１μｍのアルミナ粒子ｂ(無機材料粒子ｂ)とを用いた。アルミナ粒子の製造は、市販粉体を篩にかけて所定の粒子径分布と平均粒子径に調整することによって行った。無機材料粒子の平均粒子径は、（株）堀場製作所社製、商品名：セディグラフＬＡ９１０によって測定した。
【００３８】
（カラム本体）
カラム外筒は、ステンレススチールを機械加工する方法によって製造した。円筒状のカラム外筒の、液体の流通方向に垂直な断面の直径（内径）を５０ｍｍとした。流通孔を有するカラム蓋は、ステンレススチールを機械加工する方法によって製造した。カラム蓋の直径は５５ｍｍとした。また、セラミック多孔質板は、平均粒子径６０μｍのアルミナ粉末を８０質量部、有機バインダーを５質量部、及び水を１５質量部混合して坏土を作製し、得られた坏土を円板状に成形して、得られた成形体を１５５０℃で２時間焼成することにより製造した。得られたセラミック多孔質板は、厚さ３ｍｍ、平均細孔径１０μｍであった。更に、平均粒子径２０μｍのアルミナ粉末とした以外は、上記方法と同様の方法により、厚さ３ｍｍ、平均細孔径３μｍのセラミック多孔質板を２枚作製した。セラミック多孔質板の平均細孔径は、（株）島津製作所社製、商品名：水銀ポロシメータによって測定した。
【００３９】
（分離カラム）
得られた、アルミナ粒子ａ，ｂ、カラム外筒、カラム蓋及びセラミック多孔質板を、図１に示す構造になるように組み立てて、分離カラムとした。このとき、アルミナ粒子ａにより充填層１１ａを形成し、アルミナ粒子ｂにより充填層１１ｂを形成するようにした。また、平均細孔径１０μｍのセラミック多孔質板を、流入側に位置するセラミック多孔質板４ｃとし、平均細孔径３μｍのセラミック多孔質板を、充填層１１ａと充填層１１ｂとの間に位置するセラミック多孔質板４ｂ、及び流出側に位置するセラミック多孔質板４ａとした。また、アルミナ粒子ａ，ｂを高密度で充填するために、アルミナ粒子をａ，ｂをカラム外筒に充填するときに振動篩機によって振動を加えた。
【００４０】
（実施例２）
無機材料粒子ａとして、平均細孔径を０．６μｍのアルミナ粒子を使用し、無機材料粒子ｂとして、平均細孔径１μｍのゼオライト粒子（モレキュラシーブ）を使用し、更に、セラミック多孔質板の平均細孔径を全て３μｍとした以外は、実施例１と同様にして、分離カラムを作製した。
【００４１】
（処理原液分離試験）
分離カラムを用いて、処理原液を分離する分離試験を行った。
【００４２】
実施例１の分離カラムを用いた分離試験については、処理原液を、パン酵母（平均粒子径５μｍ）１質量％、平均粒子径１．９μｍのＰＭＭＡ（ポリメチルメタクリレート）１質量％を含む水とした。処理原液の流速を４リットル／ｍ２時間とした。分離試験の結果、分離カラムから流出する処理後の液体からは、パン酵母及びＰＭＭＡは検出されなかった。パン酵母はＳＳ濃度測定により及びＰＭＭＡの分析は、吸光度測定によって行った。
【００４３】
実施例２の分離カラムを用いた分離試験については、処理原液として、エタノール９０質量％水溶液中に平均粒子径５μｍのカオリンを１質量％分散させたものを用いた。処理原液の流速を０．０５リットル／ｍ２時間とした。分離試験の結果、分離カラムから流出する処理後の液体中のエタノール濃度は、９５質量％となり、処理後の液体からは、カオリンは検出されなかった。エタノール濃度の分析は、液体クロマトグラフィによって行った。カオリンの分析は、ＳＳ濃度測定によって行った。尚、実施例２の分離カラムは、無機材料粒子が高密度に充填された充填層は、無機材料粒子ａが充填された充填層であり、それに、モレキュラーシーブを充填した充填層が更に備えられたものである。
【産業上の利用可能性】
【００４４】
本発明は、半導体分野、食品分野等において排出される廃液や、プロセス液（有用な液状物）から微細な粒子を分離、回収するための分離カラムとして利用することができる。
【図面の簡単な説明】
【００４５】
【図１】本発明の分離カラムの一の実施の形態を模式的に示す断面図である。
【符号の説明】
【００４６】
１：カラム本体、２：カラム外筒、３：カラム蓋、３ａ：流入側流通孔、３ｂ：流出側流通孔、４：セラミック多孔質板、１１ａ，１１ｂ：充填層、ｄ：流入方向、１００：分離カラム。
【図１】
2008212889.tif 000003